(57)【要約】    本開示は、ポリエチレンテレフタレート（ＰＥＴ）への優れた接着性を有する結合樹脂配合物に関する。樹脂は、（Ａ）エチレンおよびアクリル酸アルキルから形成されたエチレンアクリレートコポリマーであって、エチレンアクリレートコポリマーが、エチレンアクリレートコポリマーとアクリレート含有量との総重量に基づいて、１０〜３０重量パーセントのアクリレート含有量および９０〜７０重量パーセントのエチレン含有量を有する、エチレンアクリレートコポリマーと、（Ｂ）エステル交換触媒であって、樹脂は、樹脂の総重量に基づいて、３０〜９９．９９９重量パーセントのエチレンアクリレートコポリマーと、樹脂の総重量に基づいて、０．００１〜１０重量パーセントのエステル交換触媒と、を含むエステル交換触媒と、（Ｃ）樹脂の総重量に基づいて、０〜６９．９９９の非極性ポリオレフィンと、を含む。  【選択図】なし【特許請求の範囲】
【請求項１】
多層構造体において結合層として使用するための樹脂であって、前記樹脂が、
（Ａ）エチレンおよびアクリル酸アルキルから形成されたエチレンアクリレートコポリマーであって、前記エチレンアクリレートコポリマーが、１０〜３０重量パーセントのアクリレート含有量および９０〜７０重量パーセントのエチレン含有量を有し、前記重量パーセントが、前記エチレンアクリレートコポリマーの総重量に基づき、前記エチレンアクリレートコポリマーの前記アクリレート含有量と前記エチレン含有量との合計が、１００重量パーセントである、エチレンアクリレートコポリマーと、
（Ｂ）酢酸亜鉛（Ｚｎ（ＯＯＣＨ３）２）、チタンブトキシド（Ｔｉ（ＯＢＵ）４）、酸化亜鉛（ＺｎＯ）、またはそれらの組み合わせからなる群から選択されるエステル交換触媒であって、
前記樹脂が、
前記樹脂の総重量に基づいて、３０〜９９．９９９重量パーセントの前記エチレンアクリレートコポリマーと、
前記樹脂の総重量に基づいて、０．００１〜１０重量パーセントの前記エステル交換触媒と、を含む、エステル交換触媒と、
（Ｃ）前記樹脂の総重量に基づいて、０〜６９．９９９の非極性ポリオレフィンと、を含み、前記樹脂の前記エチレンアクリレートコポリマー、前記エステル交換触媒、および前記非極性ポリオレフィンの前記重量パーセントの合計が、１００重量パーセントである、樹脂。
【請求項２】
前記アクリル酸アルキルが、アクリル酸メチル、アクリル酸エチル、アクリル酸ｎ−ブチル、アクリル酸ｔｅｒｔ−ブチル、アクリル酸イソプロピル、またはそれらの混合物からなる群から選択される、請求項１に記載の樹脂。
【請求項３】
前記樹脂が、
前記樹脂の総重量に基づいて、５０〜９９．９９９重量パーセントの前記エチレンアクリレートコポリマーと、
前記樹脂の総重量に基づいて、０．００１〜５重量パーセントの前記エステル交換触媒と、
前記樹脂の総重量に基づいて、０〜４９．９９９の非極性ポリオレフィンと、を含む、請求項１に記載の樹脂。
【請求項４】
前記樹脂が、
前記樹脂の総重量に基づいて、８０〜９９．９９９重量パーセントの前記エチレンアクリレートコポリマーと、
前記樹脂の総重量に基づいて、０．００１〜２．５重量パーセントの前記エステル交換触媒と、
前記樹脂の総重量に基づいて、０〜１９．９９９の非極性ポリオレフィンと、を含む、請求項１に記載の樹脂。
【請求項５】
前記非極性ポリオレフィンが、エチレン系非極性ポリオレフィン、プロピレン系非極性ポリオレフィン、またはそれらの組み合わせからなる群から選択される、請求項１〜４のいずれか１項に記載の樹脂。
【請求項６】
前記非極性ポリオレフィンが、ポリエチレンホモポリマー、ポリプロピレンホモポリマー、またはそれらの組み合わせからなる群から選択される、請求項５に記載の樹脂。
【請求項７】
前記エチレンアクリレートコポリマーが、１５重量パーセントのアクリレート含有量および８５重量パーセントのエチレン含有量を有するエチレンアクリル酸エチルコポリマーである、請求項１に記載の樹脂。
【請求項８】
前記エチレンアクリレートコポリマーが、２９重量パーセントのアクリレート含有量および７１重量パーセントのエチレン含有量を有するエチレンアクリル酸メチルコポリマーである、請求項１に記載の樹脂。
【請求項９】
前記エステル交換触媒が、酢酸亜鉛（Ｚｎ（ＯＯＣＨ３）２）である、請求項７または８に記載の樹脂。
【請求項１０】
前記樹脂が、前記樹脂の総重量に基づいて、２重量パーセントのアセテート（Ｚｎ（ＯＯＣＨ３）２）および０重量パーセントの前記非極性ポリオレフィンを含む、請求項９に記載の樹脂。
【請求項１１】
層Ａ／層Ｂ／層Ｃの順に配置された少なくとも３つの層を含む多層構造体であって、前記少なくとも３つの層の各々が、第１の主表面と、前記第１の主表面の反対側の第２の主表面と、を有し、
層Ａが、ポリオレフィンフィルムを含み、
層Ｂが、請求項１〜１０のいずれかに記載の樹脂を含み、層Ｂの第１の主表面が、層Ａの前記第２の主表面と接着接触しており、
層Ｃが、ポリエチレンテレフタレートフィルムを含み、層Ｃの前記第１の主表面が、層Ｂの前記第２の主表面と接着接触している、多層構造体。
【請求項１２】
前記ポリオレフィンフィルムが、ポリエチレン、ポリプロピレン、またはそれらの混合物のフィルムからなる群から選択される、請求項１１に記載の多層構造体。
【請求項１３】
前記ポリオレフィンフィルムが、ポリエチレンのフィルムである、請求項１２に記載の多層構造体。
【請求項１４】
前記ポリオレフィンフィルムが、層Ｃとは異なる第２のポリエチレンテレフタレートフィルムで置き換えられている、請求項１１に記載の多層構造体。
【請求項１５】
請求項１１〜１４のいずれかに記載の多層構造体で形成されたパッケージ。
【発明の詳細な説明】
【技術分野】
【０００１】
本開示は、全般的には樹脂に関し、より具体的にはポリエチレンテレフタレートを有する多層構造体における結合層として使用するための樹脂に関する。
【背景技術】
【０００２】
ポリエチレンテレフタレート（ＰＥＴ）フィルムは、その高い光沢、透明性、およびバリア性、および剛性特性などの美的および物理的特性のために、パッケージングにおいて広く使用されている。しかしながら、ＰＥＴフィルムは、その比較的高い溶融温度に起因して、シーリング特性を欠いている。したがって、ポリエチレン（ＰＥ）シーラントフィルムなどの積層シーラント層を有するバッキングフィルムとして、ＰＥＴを有するパッケージングフィルムを形成することは慣例である。しかしながら、ＰＥＴは、ＰＥなどの他のポリマーに対する接着性が低いことが周知されている材料である。したがって、共押出および押出積層プロセスにおいてシーラントフィルム（例えば、ＰＥシーラントフィルム）を用いて、ＰＥＴ（またはポリエチレンテレフタレートグリコール、ＰＥＴ−ｇなどのＰＥＴ誘導体）間の良好な接着を達成することは、パッケージング事業における課題である。
【０００３】
ＰＥＴへのポリマーフィルムの接着を改善するための１つの手法は、共押出または押出積層プロセス中にプライマーを使用することであった。しかしながら、問題の中には、ＰＥＴフィルム上のプライマー溶液を乾燥させることによって、プロセスの出力に悪影響が及ぼされ得、追加の高価な製造工程が追加され得る。
【０００４】
共押出または押出積層プロセス中に、ＰＥＴへのポリマーフィルムの接着性を改善しようとする別の手法は、樹脂を「結合層」として使用することである。「結合層」として使用するための樹脂の例としては、ＢＹＮＥＬ（登録商標）、ＬＯＴＡＤＥＲ（登録商標）、ＡＭＰＬＩＦＹ（商標）、ＡＤＭＥＲ（商標）が挙げられる。ＰＥＴフィルムで使用するための「結合層」としての様々なそのような樹脂が利用可能であるが、ＥＶＯＨまたはナイロンフィルム層と、ＰＥフィルム層とを接着させるための結合層を使用する多層構造体で見られるのと同じレベルの接着性を達成し得るものは、あるとしても非常に少ない。ＰＥＴフィルムへの結合の改善の欠如の背後にある１つの理論は、ＰＥＴ中のフェニル環によって引き起こされる官能基および極性の欠如、ならびに拘束された鎖の移動性に関連する困難である。
【０００５】
したがって、ＰＥＴと他のポリマーフィルム（例えば、ＰＥフィルム）との間の結合層として役立ち得る樹脂が依然として必要とされている。
【発明の概要】
【０００６】
本開示は、ポリエチレンテレフタレート（ＰＥＴ）への優れた接着性を有する樹脂配合物に関する。本開示の樹脂は、エチレンアクリレートコポリマーおよびエステル交換触媒を含み、これは、純粋なエチレンアクリレートコポリマー系対応物またはエチレンアクリレートコポリマーに基づくものよりも高い結合強度を示す。本開示は、本開示の樹脂中のエステル交換触媒が、共押出または押出積層処理中に、ＰＥＴフィルムへの樹脂の結合を増強させ得るという発見に基づいている。具体的には、本開示の樹脂は、エステル交換触媒を使用するエステル基とヒドロキシル基との間の反応を通して、ＰＥＴへの結合強度を増強させるのに役立つエチレンアクリレートコポリマーを含む。例えば、特定の条件での結合層の樹脂中のエステル交換触媒、およびＰＥＴは、エステル基とヒドロキシル基との間のエステル交換反応を引き起こして、促進することによって、界面の絡み合いを改善する。
【０００７】
本開示の多層構造体において結合層として使用するための樹脂は、（Ａ）エチレンおよびアクリル酸アルキルから形成されたエチレンアクリレートコポリマーであって、エチレンアクリレートコポリマーが、１０〜３０重量パーセントのアクリレート含有量および９０〜７０重量パーセントのエチレン含有量を有し、重量パーセントが、エチレンアクリレートコポリマーの総重量に基づき、エチレンアクリレートコポリマーのアクリレート含有量とエチレン含有量との合計が、１００重量パーセントである、エチレンアクリレートコポリマーと、（Ｂ）酢酸亜鉛（Ｚｎ（ＯＯＣＨ３）２）、チタンブトキシド（Ｔｉ（ＯＢＵ）４）、酸化亜鉛（ＺｎＯ）、またはそれらの組み合わせの群から選択されるエステル交換触媒であって、樹脂は、樹脂の総重量に基づいて、３０〜９９．９９９重量パーセントのエチレンアクリレートコポリマーと、樹脂の総重量に基づいて、０．００１〜１０重量パーセントのエステル交換触媒と、を含む、エステル交換触媒と、（Ｃ）樹脂の総重量に基づいて、０〜６９．９９９の非極性ポリオレフィンと、を含み、樹脂のエチレンアクリレートコポリマー、エステル交換触媒、および非極性ポリオレフィンの重量パーセントの合計は、１００重量パーセントである。樹脂に関して、アクリル酸アルキルは、アクリル酸メチル、アクリル酸エチル、アクリル酸ｎ−ブチル、アクリル酸ｔｅｒｔ−ブチル、アクリル酸イソプロピル、またはそれらの混合物からなる群から選択される。
【０００８】
本開示の様々な実施形態の一例では、樹脂は、樹脂の総重量に基づいて、５０〜９９．９９９重量パーセントのエチレンアクリレートコポリマーと、樹脂の総重量に基づいて、０．００１〜５重量パーセントのエステル交換触媒と、樹脂の総重量に基づいて、０〜４９．９９９の非極性ポリオレフィンと、を含む。他の実施形態の別の例では、樹脂は、樹脂の総重量に基づいて、８０〜９９．９９９重量パーセントのエチレンアクリレートコポリマーと、樹脂の総重量に基づいて、０．００１〜２．５重量パーセントのエステル交換触媒と、樹脂の総重量に基づいて、０〜１９．９９９の非極性ポリオレフィンと、を含む。
【０００９】
様々な実施形態に関して、樹脂の非極性ポリオレフィンは、エチレン系非極性ポリオレフィン、プロピレン系非極性ポリオレフィン、またはそれらの組み合わせからなる群から選択される。非極性ポリオレフィンの特定の実施形態としては、ポリエチレンホモポリマー、ポリプロピレンホモポリマー、またはそれらの組み合わせからなる群から選択されるものが挙げられる。
【００１０】
特定の実施形態では、樹脂のエチレンアクリレートコポリマーは、１５重量パーセントのアクリレート含有量および８５重量パーセントのエチレン含有量を有するエチレンアクリル酸エチルコポリマーである。追加の特定の実施形態では、樹脂のエチレンアクリレートコポリマーは、２９重量パーセントのアクリレート含有量および７１重量パーセントのエチレン含有量を有するエチレンアクリル酸メチルコポリマーである。これらの特定の実施形態に関して、
エステル交換触媒は、酢酸亜鉛（Ｚｎ（ＯＯＣＨ３）２）であり、樹脂は、樹脂の総重量に基づいて、２重量パーセントのアセテート（Ｚｎ（ＯＯＣＨ３）２）および０重量パーセントの非極性ポリオレフィンを含む。
【００１１】
本開示はまた、層Ａ／層Ｂ／層Ｃの順に配置された少なくとも３つの層を含む多層構造体も提供し、少なくとも３つの層の各々は、第１の主表面と、第１の主表面の反対側の第２の主表面と、を有する。層Ａは、ポリオレフィンフィルムを含み、層Ｂは、本明細書で提供される樹脂を含み、層Ｂの第１の主表面は、層Ａの第２の主表面と接着接触しており、層Ｃは、ポリエチレンテレフタレートフィルムを含み、層Ｃの第１の主表面は、層Ｂの第２の主表面と接着接触している。
【００１２】
層Ａに関して、ポリオレフィンフィルムは、ポリエチレン、ポリプロピレン、またはそれらの混合物のフィルムからなる群から選択され得る。好ましくは、ポリオレフィンフィルムは、ポリエチレンのフィルムである。追加の実施形態では、ポリオレフィンフィルムは、層Ｃとは異なる第２のポリエチレンテレフタレートフィルムで置き換えられ得る。例としては、層ＡがＰＥＧである一方で、層Ｃがポリエチレンテレフタレートグリコール、ＰＥＴ−ｇである、ことが挙げられるが、これらに限定されない。あるいは、層Ａは、ＰＥＧ−ｇであり得る一方で、層Ｃは、ＰＥＴである。
【００１３】
本開示はまた、本明細書で提供されるように、多層構造体で形成されたパッケージも提供する。
【発明を実施するための形態】
【００１４】
相反する記載がなく、文脈から暗示されておらず、または当該技術分野で慣例的でない限り、すべての部およびパーセントは、重量に基づくものであり、すべての温度は、摂氏（℃）であり、すべての試験方法は、本開示の出願日の時点において最新のものである。
【００１５】
本明細書で使用される場合、「組成物」という用語は、組成物を構成する材料の混合物、ならびに組成物の材料から形成される反応生成物および分解生成物を指す。
【００１６】
「ポリマー」は、同じ種類であるか異なる種類であるかにかかわらず、モノマーを重合することによって調製されるポリマー化合物を意味する。したがって、ポリマーという総称は、（微量の不純物が、ポリマー構造に組み込まれ得るという理解の下に、唯一の種類のモノマーから調製されるポリマーを指すために用いられる）ホモポリマーという用語、以下に定義されるような、コポリマーという用語およびインターポリマーという用語を包含する。微量の不純物（例えば、触媒残渣）が、ポリマー中および／またはポリマー内に組み込まれていてもよい。ポリマーは、単一ポリマー、ポリマーブレンド、またはポリマー混合物であり得る。
【００１７】
本明細書で使用される場合、「インターポリマー」という用語は、少なくとも２つの異なる種類のモノマーの重合によって調製されるポリマーを指す。したがって、インターポリマーという総称は、コポリマー（２種類の異なるモノマーから調製されるポリマーを指すために用いられる）、および３種類以上の異なるモノマーから調製されるポリマーを含む。
【００１８】
本明細書で使用される場合、「ポリオレフィン」という用語は、（ポリマーの重量に基づいて）主要量のオレフィンモノマー、例えば、エチレンまたはプロピレンを重合形態で含むポリマーを指し、任意に１種以上のコモノマーを含み得る。
【００１９】
本明細書で使用される場合、「エチレンアクリレートコポリマー」という用語は、（コポリマーの重量に基づいて）主要量のエチレンモノマー、およびアクリル酸アルキルを重合形態で含むコポリマーを指す。
【００２０】
本明細書で使用される場合、「非極性ポリオレフィン」という用語は、（ポリマーの重量に基づいて）主要量のオレフィンモノマー、例えば、エチレンまたはプロピレンを重合形態で含むポリオレフィンを指し、任意に１種以上のコモノマーを含み得、得られたポリオレフィンは、極性を示さない（例えば、非極性ポリオレフィン中に、正または負の正味の電荷が存在しない）。
【００２１】
「接着接触している」という用語および同様の用語は、一方の層が両方の層の層間表面（すなわち、接触している表面）を損傷することなく他方の層から除去できないように、１つの層の１つの表面および別の層の１つの表面が互いに接触結合することを意味する。
【００２２】
「含む（ｃｏｍｐｒｉｓｉｎｇ）」、「含む（ｉｎｃｌｕｄｉｎｇ）」、「有する（ｈａｖｉｎｇ）」という用語、およびそれらの派生語は、任意の追加の構成要素、ステップ、または手順の存在を、それらが具体的に開示されているか否かにかかわらず、除外することを意図するものではない。疑義が生じないようにするために、「含む（ｃｏｍｐｒｉｓｉｎｇ）」という用語の使用を通して主張されるすべての組成物は、相反する記載がない限り、ポリマーであるか、ポリマーでないかに関わらずに、任意の追加の添加剤、アジュバント、または化合物を含み得る。対照的に、「から本質的になる（ｃｏｎｓｉｓｔｉｎｇ  ｅｓｓｅｎｔｉａｌｌｙ  ｏｆ）」という用語は、操作性に必須ではないものを除いて、あらゆる後続の記載の範囲から、任意の他の成分、ステップ、または手順を排除する。「からなる」という用語は、具体的に描写または列挙されていない任意の成分、ステップ、または手順を排除する。
【００２３】
「ポリエチレン」は、エチレンモノマーから誘導された、５０重量％超の単位を含むポリマーを意味するものとする。これは、ポリエチレンホモポリマーまたはコポリマー（２つ以上のコモノマーから誘導される単位を意味する）を含む。当該技術分野において既知であるポリエチレンの一般的な形態としては、低密度ポリエチレン（ＬＤＰＥ）、直鎖状低密度ポリエチレン（ＬＬＤＰＥ）、超低密度ポリエチレン（ＵＬＤＰＥ）、極低密度のポリエチレン（ＶＬＤＰＥ）、直鎖状および実質的に直鎖状の低密度樹脂（ｍ−ＬＬＤＰＥ）の両方を含むシングルサイト触媒直鎖状低密度ポリエチレン、中密度ポリエチレン（ＭＤＰＥ）、ならびに高密度ポリエチレン（ＨＤＰＥ）が挙げられる。これらのポリエチレン材料は、当該技術分野において一般に既知であるが、以下の説明は、これらの異なるポリエチレン樹脂のうちのいくつかの差異を理解する上で役立つ可能性がある。
【００２４】
「ＬＤＰＥ」という用語はまた、「高圧エチレンポリマー」または「高度分岐ポリエチレン」と称されてもよく、ペルオキシドなどのフリーラジカル開始剤を用いて、１４，５００ｐｓｉ（１００ＭＰａ）超の圧力でオートクレーブまたは管型反応器中で部分的または完全に、ポリマーがホモポリマー化されるかまたはコポリマー化されることを意味するように定義される（例えば、参照として本明細書に組み込まれるＵＳ４，５９９，３９２を参照のこと）。ＬＤＰＥ樹脂は典型的には、０．９１６〜０．９３５ｇ／ｃｍ３の範囲内の密度を有する。
【００２５】
「ＬＬＤＰＥ」という用語は、従来のチーグラー・ナッタ触媒系、ならびにビス−メタロセン触媒（「ｍ−ＬＬＤＰＥ」と称されることもある）および拘束幾何触媒を含むがこれに限定されないシングルサイト触媒を使用して作製される樹脂の両方を含み、直鎖状、実質的に直鎖状、または不均質なポリエチレンコポリマーまたはホモポリマーを含む。ＬＬＤＰＥは、ＬＤＰＥよりも短い鎖分岐を含み、米国特許第５，２７２，２３６号、米国特許第５，２７８，２７２号、米国特許第５，５８２，９２３号、および米国特許第５，７３３，１５５号でさらに定義される実質的に直鎖状のエチレンポリマー、米国特許第３，６４５，９９２号における組成物等の均一分岐直鎖状エチレンポリマー組成物、米国特許第４，０７６，６９８号に開示されるプロセスに従って調製されたポリマー等の不均一分岐エチレンポリマー、ならびに／またはそれらのブレンド（ＵＳ３，９１４，３４２もしくはＵＳ５，８５４，０４５に開示されるもの等）を含む。ＬＬＤＰＥは、当該技術分野において既知である任意の種類の反応器または反応器構成を使用して、気相、液相、もしくはスラリー重合、またはそれらの任意の組み合わせによって作製することができる。
【００２６】
「ＭＤＰＥ」という用語は、０．９２６〜０．９３５ｇ／ｃｍ３の密度を有するポリエチレンを指す。「ＭＤＰＥ」は、典型的には、クロムもしくはチーグラー・ナッタ触媒を使用して、またはビスメタロセン触媒および拘束幾何触媒を含むがこれらに限定されないシングルサイト触媒を使用して作製され、典型的には、２．５を超える分子量分布（「ＭＷＤ」）を有する。
【００２７】
「ＨＤＰＥ」という用語は一般に、チーグラー・ナッタ触媒、クロム触媒、またはビス−メタロセン触媒および拘束幾何触媒を含むがこれらに限定されないシングルサイト触媒を用いて調製される、約０．９３５ｇ／ｃｍ３を超える密度を有するポリエチレンを指す。
【００２８】
「ＵＬＤＰＥ」という用語は一般に、チーグラー・ナッタ触媒、クロム触媒、またはビス−メタロセン触媒および拘束幾何触媒を含むがこれらに限定されないシングルサイト触媒を用いて調製される、０．８８０〜０．９１２ｇ／ｃｍ３の密度を有するポリエチレンを指す。
【００２９】
「多層構造体」という用語は、異なる組成を有する２つ以上の層を含む任意の構造を指し、多層フィルム、多層シート、積層フィルム、多層剛性容器、多層パイプ、および多層被覆基材を含むが、これらに限定されない。
【００３０】
本明細書で別途指示されない限り、本発明の態様を説明する際に、以下の分析法を使用する：
【００３１】
「密度」は、ＡＳＴＭ  Ｄ７９２に従って決定される。
【００３２】
「メルトインデックス」：メルトインデックスＩ２（またはＩ２）は、ＡＳＴＭ  Ｄ−１２３８に従って、１９０℃および２．１６ｋｇ荷重で測定される。値は、ｇ／１０分で報告される。「メルトフローレート」は、ポリプロピレン系樹脂に使用され、ＡＳＴＭ  Ｄ１２３８（２３０℃、２．１６ｋｇ）に従って測定される。
【００３３】
追加の特性および試験方法は、本明細書でさらに説明する。
【００３４】
結合層として使用するための樹脂
一態様では、本開示は、多層構造体において結合層として使用するための樹脂を提供し、樹脂は、（Ａ）エチレンおよびアクリル酸アルキルから形成されたエチレンアクリレートコポリマーであって、エチレンアクリレートコポリマーが、１０〜３０重量パーセント（重量％）のアクリレート含有量および９０〜７０重量％のエチレン含有量を有し、重量％が、エチレンアクリレートコポリマーの総重量に基づき、エチレンアクリレートコポリマーのアクリレート含有量とエチレン含有量との合計が、１００重量％である、エチレンアクリレートコポリマーと、（Ｂ）酢酸亜鉛（Ｚｎ（ＯＯＣＨ３）２）、チタンブトキシド（Ｔｉ（ＯＢＵ）４）、酸化亜鉛（ＺｎＯ）、またはそれらの組み合わせの群から選択されるエステル交換触媒であって、樹脂は、樹脂の総重量に基づいて、３０〜９９．９９９重量％のエチレンアクリレートコポリマーと、樹脂の総重量に基づいて、０．００１〜１０重量％のエステル交換触媒と、を含む、エステル交換触媒と、（Ｃ）樹脂の総重量に基づいて、０〜６９．９９９重量％の非極性ポリオレフィンと、を含み、樹脂のエチレンアクリレートコポリマー、エステル交換触媒、および非極性ポリオレフィンの重量パーセントの合計は、１００重量パーセントである。
【００３５】
本開示の様々な実施形態の一例では、樹脂は、樹脂の総重量に基づいて、５０〜９９．９９９重量パーセントのエチレンアクリレートコポリマーと、樹脂の総重量に基づいて、０．００１〜５重量パーセントのエステル交換触媒と、樹脂の総重量に基づいて、０〜４９．９９９の非極性ポリオレフィンと、を含む。他の実施形態の別の例では、樹脂は、樹脂の総重量に基づいて、８０〜９９．９９９重量パーセントのエチレンアクリレートコポリマーと、樹脂の総重量に基づいて、０．００１〜２．５重量パーセントのエステル交換触媒と、樹脂の総重量に基づいて、０〜１９．９９９の非極性ポリオレフィンと、を含む。
【００３６】
樹脂は、当技術分野で知られているように、エチレンアクリレートコポリマー、エステル交換触媒、および存在する場合、非極性ポリオレフィンを、押出プロセスまたはバッチ混合機を介して溶融状態で混合することによって形成され得る。混合の持続時間は、エチレンアクリレートコポリマー、エステル交換触媒、および存在する場合、非極性ポリオレフィンの均質な混合が、生成されるようなものであり、混合物は、本開示の樹脂である。必要に応じて、熱が混合プロセスに加えられて、エチレンアクリレートコポリマー、および存在する場合、非極性ポリオレフィンを、エステル交換触媒と溶融状態で混合し得る。混合は、大気圧で実施され得る。
【００３７】
いかなる特定の理論に拘束されることを望むものではないが、本開示の樹脂中でのエステル交換触媒の使用は、反応性プロトンを有する層へのＰＥＴ層の結合を増強させるのに役立つと考えられる。そのような反応性プロトンの例としては、樹脂中のエチレンアクリレートコポリマーのヒドロキシル官能基を挙げることができる。そのようなヒドロキシル基はまた、本明細書で論じられるように、多層のポリオレフィンフィルムにおける反応のために存在し得る。例えば、ヒドロキシル基は、コロナ放電または火炎処理を使用するなどの、高エネルギー表面活性化を介して、ポリオレフィン層（複数可）上に形成され得る。本開示の樹脂と共に使用されてＰＥＴ層に結合するポリマーフィルムの表面上に反応性プロトンを有する他の官能基としては、アミン基（ＮＨ官能基）、金属水酸化物基（金属−ＯＨ官能基）、および硫化物基（ＳＨ官能基）を挙げることができる。これらの官能基は、例えば、ポリエチレングリコールおよび前述の官能性を含有する他のものなどのポリマー層中の化学成分であり得る。したがって、本開示の樹脂から形成される結合層は、本明細書の教示に基づいて当業者に明らかとなるように、多層構造体内の様々な他の層の間で使用され得る。
【００３８】
エチレンアクリレートコポリマー
本開示のエチレンアクリレートコポリマーは、１０〜３０重量パーセントのアクリレート含有量および９０〜７０重量パーセントのエチレン含有量を有し、重量パーセントは、エチレンアクリレートコポリマーの総重量に基づき、エチレンアクリレートコポリマーのアクリレート含有量とエチレン含有量との合計が、１００重量パーセントである。１０〜３０重量％のアクリレート含有量のすべての個々の値および部分範囲は、本明細書に含まれ、かつ開示され、例えば、エチレンアクリレートコポリマー中のアクリレート含有量の量は、下限の１０、１２、１４、１６、１８、または２０重量％〜上限の２２、２４、２６、２８、または３０重量％であり得る。同様に、９０〜７０重量％のエチレン含有量のすべての個々の値および部分範囲は、本明細書に含まれ、かつ開示され、例えば、エチレンアクリレートコポリマー中のエチレン含有量の量は、下限の７０、７２、７４、７６、７８、または８０重量％〜上限の８２、８４、８６、８８、または９０重量％であり得る。したがって、好ましい実施形態では、エチレンアクリレートコポリマーは、１０〜３０重量パーセントのアクリレート含有量および９０〜７０重量パーセントのエチレン含有量を有し、重量パーセントが、エチレンアクリレートコポリマーの総重量に基づき、エチレンアクリレートコポリマーのアクリレート含有量とエチレン含有量との合計は、１００重量パーセントである。最も好ましくは、エチレンアクリレートコポリマーは、１５〜２５重量パーセントのアクリレート含有量および７５〜８５重量パーセントのエチレン含有量を有し、重量パーセントは、エチレンアクリレートコポリマーの総重量に基づき、エチレンアクリレートコポリマーのアクリレート含有量とエチレン含有量との合計は、１００重量パーセントである。
【００３９】
エチレンアクリレートコポリマーは、０．８５〜０．９６ｇ／ｃｍ３の密度を有する。０．８５ｇ／ｃｍ３〜０．９６ｇ／ｃｍ３のすべての個々の値および部分範囲は、本明細書に含まれ、かつ本明細書に開示され、例えば、エチレンアクリレートコポリマーの密度は、下限の０．８５、０．８６、０．８７、０．８８、０．８９、または０．９０ｇ／ｃｍ３〜上限の０．９４、０．９５、または０．９６ｇ／ｃｍ３であり得る。好ましくは、エチレンアクリレートコポリマーは、０．８９〜０．９４ｇ／ｃｍ３の密度を有する。最も好ましくは、エチレンアクリレートコポリマーは、０．９２〜０．９４ｇ／ｃｍ３の密度を有する。
【００４０】
いくつかの実施形態では、エチレンアクリレートコポリマーは、０．５ｇ／１０分〜５０ｇ／１０分のメルトインデックス（Ｉ２）を有する。０．５ｇ／１０分〜５０ｇ／１０分のすべての個々の値および部分範囲は、本明細書に含まれ、かつ本明細書に開示される。例えば、エチレンアクリレートコポリマーは、メルトインデックスの下限の０．５、１、１．５、または２ｇ／１０分〜上限の２５、３０、４０、または５０ｇ／１０分を有し得る。いくつかの実施形態では、エチレンアクリレートコポリマーは、０．５〜３０ｇ／１０分、好ましくは、２〜２５ｇ／１０分のメルトインデックスを有し得る。
【００４１】
エチレンアクリレートコポリマーは、当該技術分野において既知の方法に従って調製され得る。エチレンアクリレート化学の当業者には、これらのポリマーは、ある範囲またはフリーラジカル開始剤を使用して、高圧管またはオートクレーブ反応器を介して生成され得ることが知られている。これらのポリマーを生成するための方法が、適用され得る。本発明の実施形態で使用されるエチレン／（メ）エチルアクリレートコポリマーは、ランダムコポリマーであることを特徴とする。かかるエチレン／（ｍ）エチルアクリレートコポリマーは、当業者に既知の技術を用いて、エチレンとメチルアクリレートおよび／またはエチルアクリレートモノマーとの混合物に作用するフリーラジカル重合開始剤の作用によって、高圧で調製することができる。本発明のポリマーブレンドに使用されるエチレン／（メ）エチルアクリレートコポリマーは、「グラフト」法または「ブロック重合」法によって作製されたコポリマーとは対照的にコモノマー混合物の重合によって形成されるため、より正確にはインターポリマーと称される。
【００４２】
エチレンアクリレートコポリマーの形成に使用されるアクリル酸アルキルは、アクリル酸メチル、アクリル酸エチル、アクリル酸ｎ−ブチル、アクリル酸ｔｅｒｔ−ブチル、アクリル酸イソプロピル、またはそれらの混合物からなる群から選択される。反応に関して、本明細書に提供されるような、エチレンおよびアクリレートのモノマーは、本明細書に提供される重量パーセント組成を有するエチレンアクリレートコポリマーを提供するのに十分なエチレンとアクリレートとのモル比で反応器に供給される。そのようなモル比は、１〜３０モルパーセント、好ましくは４〜２５モルパーセント、最も好ましくは７〜２０モルパーセントのアクリル酸アルキルを含む。
【００４３】
エステル交換触媒
本開示の実施形態による結合層として使用するための樹脂は、エステル交換触媒をさらに含む。いくつかの実施形態では、エステル交換触媒は、有利なことに含められて、隣接するＰＥＴ層への結合層の接着を促進し得る。本開示のいくつかの実施形態による結合層として使用するための樹脂は、結合層で使用されて、ＰＥＴ層を、ポリオレフィンを含む別の層に接着させ得る。ポリオレフィンの例としては、低密度ポリエチレン（ＬＤＰＥ）、直鎖状低密度ポリエチレン（ＬＬＤＰＥ）、超低密度ポリエチレン（ＵＬＤＰＥ）、極低密度ポリエチレン（ＶＬＤＰＥ）、直鎖状および実質的に直鎖状の低密度樹脂（ｍ−ＬＬＤＰＥ）の両方を含むシングルサイト触媒直鎖状低密度ポリエチレン、中密度ポリエチレン（ＭＤＰＥ）、ならびに高密度ポリエチレン（ＨＤＰＥ）などの、ポリエチレンが挙げられる。
【００４４】
本開示の樹脂と共に使用するのに好適な他のポリオレフィンの例としては、ＰＥに加えて、ホモポリマーおよびランダムコポリマー、ポリプロピレン、Ｂｒａｓｋｅｍ  Ｈ１１０−０２Ｎ、およびＮｏｒｄｅｌポリオレフィンエラストマー３７２０Ｐが挙げられる。
【００４５】
樹脂中のエステル交換触媒は、ＰＥＴのエステル官能基と樹脂中のエチレンアクリレートコポリマーのヒドロキシル基との間の反応を促進するのに役立つ。一般的に理解されるように、エステル交換触媒の例は、上記の反応を促進するのに役立つ酸、塩基、またはアミン系化合物であり得る。本開示に関して、好ましいエステル交換触媒としては、酢酸亜鉛（Ｚｎ（ＯＯＣＨ３）２）、チタンブトキシド（Ｔｉ（ＯＢＵ）４）、酸化亜鉛（ＺｎＯ）、またはそれらの組み合わせの群から選択されるものが挙げられる。エステル交換触媒の他の例としては、１，５，７−トリアザビシクロ［４．４．０］デカ−５−エン、ベンジルジメチルアミド、スズの金属塩、亜鉛マグネシウム、コバルト、カルシウム、チタン、およびジルコニウムが挙げられ、金属塩は、中でも塩素酸塩または硫酸塩であり得る。
【００４６】
樹脂に使用される触媒の量は、使用されるエチレンアクリレートコポリマー、非極性ポリオレフィン（存在する場合）、触媒の量、ＰＥＴ層および樹脂から形成される結合層に隣接する他の層の組成、および他の要因を含むいくつかの要因に依存し得る。いくつかの実施形態では、樹脂は、樹脂の総重量に基づいて、０．００１〜１０重量パーセントのエステル交換触媒を含む。いくつかの実施形態では、樹脂は、樹脂の総重量に基づいて、０．０１〜５重量パーセントのエステル交換触媒を含む。樹脂は、樹脂の総重量に基づいて、０．１〜２重量パーセントのエステル交換触媒を含む。
【００４７】
非極性ポリオレフィン
いくつかの実施形態では、結合層に使用するための樹脂は、任意に非極性ポリオレフィンをさらに含み得る。非極性ポリオレフィンは、樹脂の総重量に基づいて、０〜６９．９９９重量％の量で樹脂中に任意に使用され、樹脂のエチレンアクリレートコポリマー、エステル交換触媒、および非極性ポリオレフィンの重量パーセントの合計は、１００重量パーセントである。結合層に添加される非極性ポリオレフィンの量は、剛性を低下させ、かつ／または樹脂から形成される結合層の接着を改善するように選択され得る。
【００４８】
非極性ポリオレフィンは、０．８５〜０．９６ｇ／ｃｍ３の密度を有する。０．８５ｇ／ｃｍ３〜０．９６ｇ／ｃｍ３のすべての個々の値および部分範囲は、本明細書に含まれ、かつ本明細書に開示され、例えば、非極性ポリオレフィンの密度は、下限の０．８５、０．８６、０．８７、０．８８、または０．８９ｇ／ｃｍ３〜上限の０．９４、０．９５、または０．９６ｇ／ｃｍ３であり得る。好ましくは、非極性ポリオレフィンは、０．８５〜０．９６ｇ／ｃｍ３の密度を有する。最も好ましくは、非極性ポリオレフィンは、０．８７〜０．９５ｇ／ｃｍ３の密度を有する。
【００４９】
いくつかの実施形態では、非極性ポリオレフィンは、０．１ｇ／１０分〜１００ｇ／１０分のメルトインデックス（Ｉ２）を有する。０．１ｇ／１０分〜１００ｇ／１０分のすべての個々の値および部分範囲は、本明細書に含まれ、かつ本明細書に開示される。例えば、非極性ポリオレフィンは、メルトインデックスの下限の０．１、０．５、または１ｇ／１０分〜上限の２０、４０、６０、または１００ｇ／１０分を有し得る。いくつかの実施形態では、非極性ポリオレフィンは、０．２〜５０ｇ／１０分、好ましくは、０．５〜２５ｇ／１０分のメルトインデックスを有し得る。
【００５０】
様々な実施形態に関して、樹脂の非極性ポリオレフィンは、エチレン系非極性ポリオレフィン、プロピレン系非極性ポリオレフィン、またはそれらの組み合わせからなる群から選択される。非極性ポリオレフィンの特定の実施形態としては、ポリエチレンホモポリマー、ポリプロピレンホモポリマー、またはそれらの組み合わせからなる群から選択されるものが挙げられる。非極性ポリオレフィンの他の例としては、ポリエチレンブテンコポリマー、ポリエチレンヘキセンコポリマー、およびポリエチレンオクテンコポリマーが挙げられる。市販の非極性ポリオレフィンの例としては、ダウケミカルカンパニーから、ＤＯＷＬＥＸ（商標）、ＥＬＩＴＥ（商標）、ＥＬＩＴＥ（商標）ＡＴ、ＡＦＦＩＮＩＴＹ（商標）、ＩＮＦＵＳＥ（商標）、ＥＮＧＡＧＥ（商標）、ＩＮＴＵＮＥ（商標）、ＡＴＴＡＮＥ（商標）、ＩＮＮＡＴＥ（商標）、およびＡＧＩＬＩＴＹ（商標）の名称で入手可能であるＰＥが挙げられる。
【００５１】
結合層に形成される場合、本開示の樹脂は、多数の有益性を提供し得る。例えば、ＰＥＴ層と隣接するポリオレフィン層との間の接着を提供することに加えて、本開示のいくつかの実施形態から形成される結合層は、特に、エチレンビニルアルコールおよび／またはポリアミドを含むバリア層などの、従来のバリア層に隣接して位置付けられる場合、水分および／またはガスバリアとしてさらに機能し得る。これは、いくつかの実施形態では、多層構造体が、高水分または高相対湿度に曝された場合、ガスバリア特性の劣化から有利に保護し得る。同様に、いくつかの実施形態では、そのような結合層の使用は、ガスバリアの劣化から保護するための他の手法（例えば、構造体内のＬＤＰＥまたはＬＬＤＰＥ層の厚さの増加、ＨＤＰＥ層（複数可）構造体への追加、バリア層または構造体などに余分な量のＥＶＯＨまたはポリアミドを含むこと）の必要性を排除し得る。
【００５２】
様々な実施形態に関して、樹脂に関して、エチレンアクリレートコポリマーと、使用される場合の非極性ポリオレフィンとのメルトインデックス値の間に大きな相違が存在することが好ましい。この大きな相違いは、エチレンアクリレートコポリマーと非極性ポリオレフィンとのメルトインデックス比として表され、エチレンアクリレートコポリマーのＭＩ（ＭＩＥＡＣ）と非極性ポリオレフィンのメルトインデックス（ＭＩＮＰＰ）との比（ＭＩＥＡＣ／ＭＩＮＰＰ比）は、０．１〜１０であり得る。好ましくは、ＭＩＥＡＣ／ＭＩＮＰＰ比は、１〜７であり得る。より好ましくは、ＭＩＥＡＣ／ＭＩＮＰＰ比は、１〜５であり得る。
【００５３】
特定の実施形態として、樹脂のエチレンアクリレートコポリマーは、１５重量パーセントのアクリレート含有量および８５重量パーセントのエチレン含有量を有するエチレンアクリル酸エチルコポリマーである。追加の特定の実施形態では、樹脂のエチレンアクリレートコポリマーは、２９重量パーセントのアクリレート含有量および７１重量パーセントのエチレン含有量を有するエチレンアクリル酸メチルコポリマーである。これらの特定の実施形態に関して、エステル交換触媒は、酢酸亜鉛（Ｚｎ（ＯＯＣＨ３）２）であり、樹脂は、樹脂の総重量に基づいて、２重量パーセントのアセテート（Ｚｎ（ＯＯＣＨ３）２）および０重量パーセントの非極性ポリオレフィンを含む。
【００５４】
多層構造体に関する本開示の実施形態では、本開示の樹脂から形成される結合層は、ＰＥＴ層と接着接触し得る。ＰＥＴ層は、１種以上のエステル基を含み得る。本開示の実施形態で使用され得る市販のＰＥＴの例としては、日本の東レ株式会社のルミラーおよび帝人デュポンフィルムジャパンのマイラーが挙げられる。
【００５５】
多層構造体の追加の層としては、ポリアミド（ナイロン）、非晶質ポリアミド（ナイロン）、および／またはエチレンビニルアルコールコポリマー（ＥＶＯＨ）から形成される層を含み得、かつ捕捉剤材料、およびコバルトのような重金属とＭＸＤ６ナイロンとの化合物を含み得る。ＥＶＯＨは、２７〜４４モル％のエチレンを有するビニルアルコールコポリマーを含むことができ、例えば、酢酸ビニルコポリマーの加水分解によって調製される。本開示の実施形態で使用され得る市販のＥＶＯＨの例としては、クラレのＥＶＡＬ（商標）ならびに日本合成のＮｏｌｔｅｘ（商標）およびＳｏａｒｎｏｌ（商標）が挙げられる。
【００５６】
いくつかの実施形態では、追加の層は、ＥＶＯＨ、ならびに無水物および／またはカルボン酸官能基化エチレン／アルファ−オレフィンインターポリマー、例えば、参照により本明細書に組み込まれるＰＣＴ公開第ＷＯ２０１４／１１３６２３号に開示されているそれらのバリア層を含み得る。この無水物および／またはカルボン酸官能基化エチレン／アルファ−オレフィンインターポリマーの含有によって、ＥＶＯＨの耐屈曲亀裂性を増強させ得、結合樹脂を有する中間層においてより小さい応力点を提供すると考えられ、したがって、多層構造体全体のガスバリア特性に悪影響を及ぼし得る空隙の形成を減少させる。
【００５７】
層がポリアミドを含む実施形態では、ポリアミドとしては、ポリアミド６、ポリアミド９、ポリアミド１０、ポリアミド１１、ポリアミド１２、ポリアミド６，６、ポリアミド６／６６、およびポリアミド６Ｉ、ポリアミド６Ｔ、ＭＸＤ６などの芳香族ポリアミド、またはそれらの組み合わせを挙げることができる。
【００５８】
いくつかの実施形態では、本開示の樹脂から形成される結合層は、ＰＥＴ層に加えて、別の層と接着接触し得る。例えば、いくつかの実施形態では、結合層は、加えて、ポリエチレンを含む層と接着接触し得る（すなわち、結合層の樹脂は、ポリエチレン層とＰＥＴ層との間にある）。そのような実施形態では、ポリエチレンは、本明細書の教示に基づく多層構造体の層としての使用に適することが当業者に知られている任意のポリエチレンおよびその誘導体（例えば、エチレン−プロピレンコポリマー）であり得る。いくつかの実施形態では、そのような層ならびに多層構造体中の他の層に使用され得るポリエチレンは、超低密度ポリエチレン（ＵＬＤＰＥ）、低密度ポリエチレン（ＬＤＰＥ）、直鎖状低密度ポリエチレン（ＬＬＤＰＥ）、中密度ポリエチレン（ＭＤＰＥ）、高密度ポリエチレン（ＨＤＰＥ）、高溶融強度高密度ポリエチレン（ＨＭＳ−ＨＤＰＥ）、超高密度ポリエチレン（ＵＨＤＰＥ）、メタロセン触媒または拘束幾何触媒などの、シングルサイト触媒によって作製された均質分岐エチレン／α−オレフィンコポリマー、およびそれらの組み合わせであり得る。
【００５９】
多層構造体のいくつかの実施形態は、上記の実施形態以上の層を含むことができる。例えば、本発明による結合層と必ずしも接着接触しているわけではないが、多層構造体は、例えば、他のバリア層、シーラント層、他の結合層、他のポリエチレン層、ポリプロピレン層などを含む用途に応じて、多層構造体に典型的に含まれる他の層をさらに含み得る。例えば、いくつかの実施形態では、本開示の多層構造体は、本発明の結合層（例えば、本発明の樹脂から形成される結合層）と従来の結合層との両方を含み得る。従来の結合層について、従来の結合層は、本明細書の教示に基づく多層構造体中の異なる層を接着させる場合に使用するのに好適であると当業者にとって既知である結合層であり得る。
【００６０】
加えて、印刷された高弾性率の高光沢層などの他の層は、本開示の多層構造体（例えばフィルム）に積層され得る。さらに、いくつかの実施形態では、多層構造体は、紙などの繊維含有基材に押出コーティングされ得る。
【００６１】
前述の層のいずれも、例えば、酸化防止剤、紫外線安定剤、熱安定剤、スリップ剤、ブロッキング防止剤、顔料または着色剤、加工助剤、架橋触媒、難燃剤、充填剤、および発泡剤などの当業者に既知である１つ以上の添加剤をさらに含み得ることを理解されたい。
【００６２】
多層構造体
本開示の実施形態はまた、本発明の樹脂から形成される層を含む多層構造体に関する。一態様では、多層構造体は、層Ａ／層Ｂ／層Ｃの順に配置された少なくとも３つの層を含み、少なくとも３つの層の各々は、第１の主表面と、第１の主表面の反対側の第２の主表面と、を有する。層Ａは、ポリオレフィンフィルムを含み、層Ｂは、本明細書で提供される樹脂を含み、層Ｂの第１の主表面は、層Ａの第２の主表面と接着接触しており、層Ｃは、ポリエチレンテレフタレートフィルムを含み、層Ｃの第１の主表面は、層Ｂの第２の主表面と接着接触している。
【００６３】
層Ａに関して、ポリオレフィンフィルムは、ポリエチレン、ポリプロピレン、またはそれらの混合物のフィルムからなる群から選択され得る。好ましくは、ポリオレフィンフィルムは、ポリエチレンのフィルムである。追加の実施形態では、ポリオレフィンフィルムは、層Ｃとは異なる第２のポリエチレンテレフタレートフィルムで置き換えられ得る。例としては、層ＡがＰＥＧである一方で、層Ｃがポリエチレンテレフタレートグリコール、ＰＥＴ−ｇである、ことが挙げられるが、これらに限定されない。あるいは、層Ａは、ＰＥＧ−ｇであり得る一方で、層Ｃは、ＰＥＴである。
【００６４】
いくつかの実施形態では、本開示の多層構造体は、層Ａと同じポリエチレンまたはポリエチレンブレンドから形成され得る追加のポリエチレン層などの追加の層（例えば、層Ｄ、層Ｅなど）を含み得、一方では、他の実施形態では、そのような追加の層は、異なるポリエチレンまたはポリエチレンブレンドから形成され得ることを理解されたい。他の実施形態では、多層構造は、そのようなポリエチレン層に隣接する１つ以上の追加の層を含んでいてもよい。上記の例では、各例に関して識別された最初の層および最後の層は、いくつかの実施形態では最外層であってもよいが、他の実施形態では、１つ以上の追加の層がそのような層に隣接していてもよいことを理解すべきである。
【００６５】
本明細書に開示される層の組み合わせを含む多層構造体が多層フィルムであるとき、フィルムは、例えば、層の数、フィルムの意図される用途、および他のファクターに応じて様々な厚さを有することができる。いくつかの実施形態では、本開示の多層フィルムは、１５ミクロン〜５ミリメートルの厚さを有する。本発明の多層フィルムは、いくつかの実施形態において、２０〜５００ミクロン（好ましくは５０〜２００ミクロン）の厚さを有する。多層構造体がフィルム以外のもの（例えば、硬質容器、パイプなど）であるとき、そのような構造はそのようなタイプの構造のために典型的に使用される範囲内の厚さを有することができる。
【００６６】
本開示の多層構造体は、１つ以上の望ましい特性を示し得る。例えば、いくつかの実施形態では、多層構造体は、望ましいバリア特性、温度耐性、光学特性、剛性、シーリング、靭性、穿刺耐性などを示し得る。
【００６７】
本開示はまた、本明細書で提供されるように、多層構造体の多層構造体で形成されたパッケージも提供する。本開示の多層構造体は、本明細書に記載されるように、２つ以上の実施形態の組み合わせを含み得る。本発明の実施形態はまた、本明細書に開示される多層構造体（例えば、多層フィルム）のいずれかを含む物品に関する。
【００６８】
多層構造体の調製方法
多層構造体が多層フィルムであるか、または多層フィルムから形成されるとき、そのような多層フィルムは、本明細書の教示に基づいて当業者に既知の技術を使用してインフレーションフィルムまたはキャストフィルムとして同時押出することができる。特に、本明細書に開示される異なるフィルム層の組成物に基づいて、インフレーションフィルム製造ラインおよびキャストフィルム製造ラインは、本明細書の教示に基づいて、当業者にとって既知である技術を使用して、単一の押出工程で本開示の多層フィルムを共押出するように構成され得る。
【００６９】
パッケージ
本開示の多層フィルムは、当業者にとって既知である技術を使用して、様々なパッケージに形成され得る。一般に、本開示の多層構造体は、任意の形態のパッケージに変換され得、様々な環境条件下で展開され得る。本開示の多層構造体は、いくつかの実施形態では、それらの耐用年数を通して高湿条件に曝されるか、またはそれに耐えなければならない変換パッケージにおいて特に有用であり得る。
【００７０】
本開示の多層構造体から形成され得るパッケージの例としては、スタンドアップポーチ、バッグ、押し出しコーティングされた板紙などが挙げられるが、これらに限定されない。
【００７１】
形成され得る他の多層構造体としては、例えば、多層シート、積層フィルム、多層硬質容器、多層パイプ、および多層コーティングされた基材が挙げられる。そのような物品は、本明細書の教示に基づいて、当業者にとって既知である技術を使用して形成され得る。
【００７２】
本開示のいくつかの実施形態は、以下の実施例においてここに詳細に説明される。
【実施例】
【００７３】
原材料：
【表１】
2021523955.tif 000002
【００７４】
エステル交換触媒：酢酸亜鉛、純度＞９９重量％（ＺｎＡｃ２、シグマアルドリッチ）。
【００７５】
成分の混合：
二軸スクリュー押出プロセス
ＺＳＥ−２７（Ｌ／Ｄ＝４８、Ｄ＝２８ｍｍ、Ｌｅｉｓｔｒｉｔｚ）噛合共回転二軸スクリュー押出機を使用して、樹脂混合物を調製する。ＺＳＥ−２７共回転二軸スクリュー押出機は、３４ｋＷのモーター、および１２００ｒｐｍの最大スクリュー速度を有する。表２に示される重量パーセント量で樹脂の成分を、１２００ｒｐｍで動作するＺＳＥ−２７噛合共回転二軸スクリュー押出機の供給装置に添加して、１時間あたり３０ｋｇの出力を提供することによって、樹脂混合物を調製する。
【００７６】
熱積層
以下の工程を使用して、熱積層を実施する。
【００７７】
０．１ｍｍの厚さを有する２枚のＰＥＴフィルム（シグマアルドリッチ）の間に１５ｇの樹脂混合物（表２）を配置し、次いで、２つの平坦なステンレス鋼型の間にポリマーブレンドを有するＰＥＴフィルムを配置する。２００℃の温度に予熱されたホットプレス機に金型を配置する。金型をホットプレス機で３分間予熱する。金型を５０ｂａｒ−ｇの圧力で１分間押圧することによって、ＰＥＴフィルムを積層する。この積層工程を５回繰り返し、合計６回押圧する。６回目の押圧の後、金型をホットプレス機から取り出し、金型を室温（２３℃）で１分間冷却する。
【００７８】
剥離強度試験
以下を用いて、ＩＮＳＴＲＯＮ５５６６を使用して、ＰＥＴフィルムの剥離強度を測定する。１５ｍｍの試料幅、および１００ｍｍ／分の剥離速度で１８０℃の剥離角度を使用する。
【００７９】
樹脂−実施例および比較例
表２に示される式に従って、二軸スクリュー押出プロセスを使用して、様々なブレンドを作製する。純粋なＡＭＰＬＩＦＹ  ＥＡ１００およびＬＯＴＲＹＬ  ２４ＭＡ０２の追加の２つのベンチマークを用いて、上記のプロセスに従うことによって、樹脂の結合強度を試験する。調合配合および試験結果の詳細を、表２にまとめる。
【表２】
2021523955.tif 000003
【００８０】
予測通り、純粋なＡＭＰＬＩＦＹ（商標）ＥＡ１００（比較例Ａ）は、ＰＥＴフィルム間に非常に弱い結合を提供する。ＬＯＴＲＹＬ（登録商標）２９ＭＡ０３（比較例Ｂ）は、エチレンアクリル酸メチル（ＥＭＡ）が、エチレンアクリル酸エチル（ＥＥＡ）よりも高い極性を有するため、ＡＭＰＬＩＦＹ（商標）ＥＡ１００よりも良好な結合強度を示す。２重量％のＺｎＡｃ２を、ＥＥＡに添加する場合、実施例１で見られる結合強度は、０．１Ｎ／１５ｍｍから３３．５Ｎ／１５ｍｍに劇的に向上し、これは非常に重要である。同じ傾向が実施例２でも認められ、結合強度は、３１．９Ｎ／１５ｍｍ（比較例Ｂ）から５２．７Ｎ／１５ｍｍ（実施例２）に増加した。しかしながら、２重量％のＺｎＡｃ２を、ポリエチレン（比較例Ｃ）に添加しても、ＰＥＴフィルムへの結合強度には影響がない。データは、エステル交換触媒としてのＺｎＡｃ２が、エチレンアクリレートコポリマーとＰＥＴとの界面反応を引き起こし得ることを示している。
【手続補正書】
【提出日】令和2年9月30日(2020.9.30)
【手続補正１】
【補正対象書類名】特許請求の範囲
【補正対象項目名】全文
【補正方法】変更
【補正の内容】
【特許請求の範囲】
【請求項１】
多層構造体において結合層として使用するための樹脂であって、前記樹脂が、
（Ａ）エチレンおよびアクリル酸アルキルから形成されたエチレンアクリレートコポリマーであって、前記エチレンアクリレートコポリマーが、１０〜３０重量パーセントのアクリレート含有量および９０〜７０重量パーセントのエチレン含有量を有し、前記重量パーセントが、前記エチレンアクリレートコポリマーの総重量に基づき、前記エチレンアクリレートコポリマーの前記アクリレート含有量と前記エチレン含有量との合計が、１００重量パーセントである、エチレンアクリレートコポリマーと、
（Ｂ）酢酸亜鉛（Ｚｎ（ＯＯＣＨ３）２）、チタンブトキシド（Ｔｉ（ＯＢＵ）４）、酸化亜鉛（ＺｎＯ）、またはそれらの組み合わせからなる群から選択されるエステル交換触媒であって、
前記樹脂が、
前記樹脂の総重量に基づいて、３０〜９９．９９９重量パーセントの前記エチレンアクリレートコポリマーと、
前記樹脂の総重量に基づいて、０．００１〜１０重量パーセントの前記エステル交換触媒と、を含む、エステル交換触媒と、
（Ｃ）前記樹脂の総重量に基づいて、０〜６９．９９９の非極性ポリオレフィンと、を含み、前記樹脂の前記エチレンアクリレートコポリマー、前記エステル交換触媒、および前記非極性ポリオレフィンの前記重量パーセントの合計が、１００重量パーセントである、樹脂。
【請求項２】
前記アクリル酸アルキルが、アクリル酸メチル、アクリル酸エチル、アクリル酸ｎ−ブチル、アクリル酸ｔｅｒｔ−ブチル、アクリル酸イソプロピル、またはそれらの混合物からなる群から選択される、請求項１に記載の樹脂。
【請求項３】
前記樹脂が、
前記樹脂の総重量に基づいて、５０〜９９．９９９重量パーセントの前記エチレンアクリレートコポリマーと、
前記樹脂の総重量に基づいて、０．００１〜５重量パーセントの前記エステル交換触媒と、
前記樹脂の総重量に基づいて、０〜４９．９９９の非極性ポリオレフィンと、を含む、請求項１に記載の樹脂。
【請求項４】
前記樹脂が、
前記樹脂の総重量に基づいて、８０〜９９．９９９重量パーセントの前記エチレンアクリレートコポリマーと、
前記樹脂の総重量に基づいて、０．００１〜２．５重量パーセントの前記エステル交換触媒と、
前記樹脂の総重量に基づいて、０〜１９．９９９の非極性ポリオレフィンと、を含む、請求項１に記載の樹脂。
【請求項５】
前記非極性ポリオレフィンが、エチレン系非極性ポリオレフィン、プロピレン系非極性ポリオレフィン、またはそれらの組み合わせからなる群から選択されるか、または
前記非極性ポリオレフィンが、ポリエチレンホモポリマー、ポリプロピレンホモポリマー、またはそれらの組み合わせからなる群から選択される、請求項１〜４のいずれか１項に記載の樹脂。
【請求項６】
前記エチレンアクリレートコポリマーが、１５重量パーセントのアクリレート含有量および８５重量パーセントのエチレン含有量を有するエチレンアクリル酸エチルコポリマーであるか、または
前記エチレンアクリレートコポリマーが、２９重量パーセントのアクリレート含有量および７１重量パーセントのエチレン含有量を有するエチレンアクリル酸メチルコポリマーである、請求項１に記載の樹脂。
【請求項７】
前記エステル交換触媒が、酢酸亜鉛（Ｚｎ（ＯＯＣＨ３）２）であるか、または
前記樹脂が、前記樹脂の総重量に基づいて、２重量パーセントのアセテート（Ｚｎ（ＯＯＣＨ３）２）および０重量パーセントの前記非極性ポリオレフィンを含む、請求項６に記載の樹脂。
【請求項８】
層Ａ／層Ｂ／層Ｃの順に配置された少なくとも３つの層を含む多層構造体であって、前記少なくとも３つの層の各々が、第１の主表面と、前記第１の主表面の反対側の第２の主表面と、を有し、
層Ａが、ポリオレフィンフィルムを含み、
層Ｂが、請求項１に記載の樹脂を含み、層Ｂの第１の主表面が、層Ａの前記第２の主表面と接着接触しており、
層Ｃが、ポリエチレンテレフタレートフィルムを含み、層Ｃの前記第１の主表面が、層Ｂの前記第２の主表面と接着接触している、多層構造体。
【請求項９】
前記ポリオレフィンフィルムが、ポリエチレン、ポリプロピレン、またはそれらの混合物のフィルムからなる群から選択されるか、または
前記ポリオレフィンフィルムが、ポリエチレンのフィルムであるか、または
前記ポリオレフィンフィルムが、層Ｃとは異なる第２のポリエチレンテレフタレートフィルムで置き換えられている、請求項８に記載の多層構造体。
【請求項１０】
請求項８または９に記載の多層構造体で形成されたパッケージ。
【国際調査報告】
2021523955.tif 000004
2021523955.tif 000005